(57)【特許請求の範囲】
【請求項１】
金属鋼線の表面に、少なくとも酸を含むｐＨ５以上７未満の処理液を付与する表面処理工程と、
表面処理された前記金属鋼線の表面にシランカップリング剤を付与した後、樹脂材料として熱可塑性エラストマーを付与する樹脂材料層形成工程と、
を有する樹脂−金属複合材料の製造方法。
【請求項２】
前記酸は、酢酸、シュウ酸、クエン酸、及びギ酸から選択される少なくとも１種の酸である請求項１に記載の樹脂−金属複合材料の製造方法。
【請求項３】
前記金属鋼線の表面は、亜鉛メッキ、銅メッキ、ブロンズメッキ、または真鍮メッキでメッキ処理されたメッキ層である請求項１又は請求項２に記載の樹脂−金属複合材料の製造方法。
【請求項４】
前記金属鋼線は、線径が０．１ｍｍ〜５．５ｍｍである請求項１〜請求項３のいずれか１項に記載の樹脂−金属複合材料の製造方法。
【請求項５】
前記処理液は、緩衝液である請求項１〜請求項４のいずれか１項に記載の樹脂−金属複合材料の製造方法。
【請求項６】
前記酸は、酢酸である請求項１〜請求項５のいずれか１項に記載の樹脂−金属複合材料の製造方法。
【請求項７】
前記樹脂材料層形成工程は、前記表面処理工程により表面処理され、かつ前記シランカップリング剤が付与された前記金属鋼線の表面に対して、射出成形または押出成形により前記樹脂材料を付与する請求項１〜請求項６のいずれか１項に記載の樹脂−金属複合材料の製造方法。
【発明の詳細な説明】
【技術分野】
【０００１】
本発明は、樹脂−金属複合材料及びその製造方法、並びにタイヤに関する。
【背景技術】
【０００２】
従来、乗用車等の車両には、ゴム、有機繊維材料、スチール部材などから構成された空気入りタイヤが用いられており、例えば、有機繊維材料またはスチール部材のコードによるベルトにゴムが接着してタイヤが構成されている。
近年では、軽量化や、成形の容易さ、リサイクルのしやすさから、樹脂材料、特に熱可塑性樹脂、熱可塑性エラストマーなどの熱可塑性材料をタイヤ材料として用いることが求められている。
【０００３】
一方、樹脂材料と、スチール材料等の金属材料との接着体である樹脂−金属複合材料は、樹脂−金属間の接着強度が弱く、種々の試みがなされている。
例えば、特許文献１には、オレフィン系ポリマーと金属板とを接着する際に、予め金属板をアセトンで洗浄した上、シランカップリング剤を接着剤として用いることが開示されている。また、特許文献２には、金属鋼線（スチールコード）と樹脂との接着に、ｐＨの異なるシランカップリング剤溶液を用いることが開示されている。
【先行技術文献】
【特許文献】
【０００４】
【特許文献１】国際公開第２００９／０７８３８９号
【特許文献２】米国特許出願公開第２００９／０１８１２４８号明細書
【発明の概要】
【発明が解決しようとする課題】
【０００５】
前記特許文献１及び２に記載の方法によれば金属と樹脂とを接着することはできたが、接着強度が不十分であった。タイヤには、自動車の走行のみならず、ブレーキをかけたり、コーナリング等で非常に大きな負担がかかるため、タイヤを構成する樹脂材料と金属鋼線との接着強度が大きいことが必要である。前記特許文献１及び２に記載の方法では、樹脂材料と金属鋼線との接着性は、タイヤに適用するには不十分であった。
【０００６】
上記事情に鑑み、本発明は、樹脂材料と金属鋼線との接着性に優れた樹脂−金属複合材料及びその製造方法、並びに前記樹脂−金属複合材料を備えたタイヤを提供することを課題とし、前記課題を解決することを目的とする。
【課題を解決するための手段】
【０００７】
前記課題を解決するための具体的手段は以下の通りである。
【００１２】
＜１＞  金属鋼線の表面に、少なくとも酸を含むｐＨ５以上７未満の処理液を付与する表面処理工程と、表面処理された前記金属鋼線の表面にシランカップリング剤を付与した後、樹脂材料として熱可塑性エラストマーを付与する樹脂材料層形成工程と、を有する樹脂−金属複合材料の製造方法である。
【００１４】
＜２＞  前記酸は、酢酸、シュウ酸、クエン酸、及びギ酸から選択される少なくとも１種の酸である前記＜１＞に記載の樹脂−金属複合材料の製造方法である。
【００１５】
＜３＞  前記金属鋼線の表面は、亜鉛メッキ、銅メッキ、ブロンズメッキ、または真鍮メッキでメッキ処理されたメッキ層である前記＜１＞または前記＜２＞に記載の樹脂−金属複合材料の製造方法である。
【００１６】
＜４＞  前記金属鋼線は、線径が０．１ｍｍ〜５．５ｍｍである前記＜１＞〜前記＜３＞のいずれか１つに記載の樹脂−金属複合材料の製造方法である。
【００１８】
＜５＞  前記処理液は、緩衝液である前記＜１＞〜前記＜４＞のいずれか１つに記載の樹脂−金属複合材料の製造方法である。
【００１９】
＜６＞  前記酸は、酢酸である前記＜１＞〜前記＜５＞のいずれか１つに記載の樹脂−金属複合材料の製造方法である。
【００２０】
＜７＞  前記樹脂材料層形成工程は、前記表面処理工程により表面処理され、かつ前記シランカップリング剤が付与された前記金属鋼線の表面に対して、射出成形または押出成形により前記樹脂材料を付与する前記＜１＞〜前記＜６＞のいずれか１つに記載の樹脂−金属複合材料の製造方法である。
【発明の効果】
【００２３】
本発明によれば、樹脂材料と金属鋼線との接着性に優れた樹脂−金属複合材料及びその製造方法、並びに前記樹脂−金属複合材料を備えたタイヤを提供することができる。
【図面の簡単な説明】
【００２４】
【図１】（Ａ）はタイヤのタイヤ幅方向に沿った断面図である。（Ｂ）はタイヤにリムを嵌合させた状態のビード部のタイヤ幅方向に沿った断面の拡大図である。
【図２】本発明の樹脂−金属複合材料における樹脂材料と金属鋼線との接着性を表す引抜力−変位曲線の一例である。
【図３】実施例７及び８の樹脂−金属複合材料における樹脂材料と金属鋼線との接着性評価の評価結果を表す引抜力−浸漬時間曲線である。
【図４】実施例９〜実施例１２の樹脂−金属複合材料における樹脂材料と金属鋼線との接着性評価の評価結果を表す引抜力−変位曲線である。
【図５】比較例４〜比較例７の樹脂−金属複合材料における樹脂材料と金属鋼線との接着性評価の評価結果を表す引抜力−変位曲線である。
【発明を実施するための形態】
【００２５】
＜樹脂−金属複合材料＞
本発明の樹脂−金属複合材料は、潤滑剤の付着量が１．５ａｔｏｍ％以下であり、かつ、防錆剤の付着量が３．０ａｔｏｍ％未満である表面を有する金属鋼線と、前記表面上にシランカップリング剤を介して形成された樹脂材料層と、を有する。
本発明の樹脂−金属複合材料は、金属鋼線と樹脂材料層との間にシランカップリング剤が介在している積層構造をしており、前記シランカップリング剤は、金属鋼線と樹脂材料層とを接着する機能を有している。
本発明の樹脂−金属複合材料が上記構成であることで、樹脂材料と金属鋼線との接着性に優れ、接着強度が大きい。自動車走行等で金属と樹脂とに大きな負荷がかかるタイヤの製造に樹脂−金属複合材料を用いた場合でも、樹脂材料と金属鋼線との接着強度が大きく、剥離しにくいため、タイヤ用途にも好適である。本発明の樹脂−金属複合材料が、タイヤに適用可能なほど樹脂材料と金属鋼線との接着性に優れることの理由は明らかではないが、次の理由によると考えられる。
【００２６】
射出成形、押出成形等により溶融した樹脂材料を金属鋼線に付着させても金属鋼線と樹脂材料とは接着しにくく、仮に接着したとしても、外力により容易に剥離する。また、金属鋼線と樹脂材料とを接着剤を用いて接着しても、接着力が弱い。これは、金属鋼線と樹脂材料とが、互いに異なる材質であることから材料間相互作用が弱いためと考えられる。また、金属鋼線は、取り扱いの便宜上、また、金属を腐食から守るために、潤滑剤と防錆剤が付着していることがある。かかる潤滑剤および防錆剤が、油膜となって、金属鋼線と樹脂材料との接着を妨げていたものと考えられる。さらに、樹脂と金属との接着に用いられるシランカップリング剤は、金属のＯＨ基とシランカップリング剤のシラノール基とが化学結合をすることにより接着作用を奏するが、金属鋼線表面に潤滑剤等が付着していることで、金属鋼線−シランカップリング剤間の化学結合箇所の数が減り、接着不良を生じやすかったものと考えられる。
【００２７】
これに対し、本発明においては、樹脂−金属複合材料を構成する金属鋼線の表面が、
潤滑剤の付着量が１．５ａｔｏｍ％以下であり、かつ、防錆剤の付着量が３．０ａｔｏｍ％未満であることで、金属鋼線と樹脂材料との接着阻害が抑制されていると考えられる。つまり、潤滑剤および防錆剤の付着量が上記量以下であることで、金属鋼線表面のＯＨ基は、潤滑剤等で覆い隠されにくく、金属鋼線表面のＯＨ基とシランカップリング剤のシラノール基との化学結合箇所が多くなり、接着強度が高まるものと考えられる。
金属鋼線の表面に付着している潤滑剤の量（付着量）は、１．０ａｔｏｍ％以下であることが好ましく、前記表面に全く付着していないこと（０ａｔｏｍ％）がより好ましい。また、金属鋼線の表面に付着している防錆剤の量（付着量）は、２．０ａｔｏｍ％以下であることが好ましく、前記表面に全く付着していないこと（０ａｔｏｍ％）がより好ましい。
【００２８】
樹脂−金属複合材料における金属鋼線の潤滑剤及び防錆剤の付着量は、金属鋼線のＸＰＳ（Ｘ線光電子分光）により検出することができる。
【００２９】
ここで、金属鋼線の表面に付着している潤滑剤は、金属鋼線の伸線工程で、金属鋼線とダイスとの摩擦低減のために用いられる物質である。
潤滑剤は、一般に、グラファイト、二硫化モリブデン、リン酸亜鉛、ステアリン酸亜鉛、ステアリン酸カルシウム、ステアリン酸マグネシウム、ポリエチレン、ポリプロピレン、ポリブテン等の低分子量ポリオレフィン類；シリコーン類、オレイン酸アミド、エルカ酸アミド、リシノール酸アミド、ステアリン酸アミド等のような脂肪酸アミド類；カルナウバワックス、ライスワックス、キャンデリラワックス、木ロウ、ホホバ油等のような植物系ワックス；ミツロウのごとき動物系ワックス；モンタンワックス、オゾケライト、セレシン、パラフィンワックス、マイクロクリスタリンワックス、フィッシャートロプシュワックス等のような鉱物系、石油系のワックス、及びそれらの変性物などが用いられる。
【００３０】
また、防錆剤は、金属鋼線が錆びないようにするために金属鋼線表面に付着する物質であり、一般に、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、ベンゾトリアゾールなどが用いられる。
【００３１】
なお、金属鋼線の表面に付着している物質が、潤滑剤としても機能し得る防錆剤または防錆剤としても機能し得る潤滑剤である場合には、かかる物質の金属鋼線表面上の付着量が３．０ａｔｏｍ％未満であればよく、前記表面に全く付着していないことが最も好ましい。
【００３２】
〔金属鋼線〕
本発明において、金属鋼線とは、鋼、すなわち、鉄を主成分（金属鋼線の全質量に対する鉄の質量が５０質量％を超える）とする線状の金属をいい、鉄のみで構成されていてもよいし、鉄以外の、例えば、亜鉛、銅、アルミニウム、スズ等の金属を含んでいてもよい。
金属鋼線は、表面がメッキ処理されていなくてもよいし、表面がメッキ処理されていてもよい。
金属鋼線の表面をメッキ処理されたメッキ層とする場合、メッキ処理の種類としては、特に制限されず、例えば、亜鉛メッキ、銅メッキ、ブロンズメッキ、真鍮メッキ等が挙げられる。金属鋼線の表面がメッキ層であるとは、金属鋼線の表面に鉄が露出しているのではなく、鉄線（鉄１００質量％）または鉄を含む金属線に対して、亜鉛メッキ、銅メッキ、ブロンズメッキ、真鍮メッキ等のメッキ処理が施されていることをいう。なお、鉄線に対してメッキが施されている場合、メッキ層の表面を有する鉄線を金属鋼線という。また、鉄を含む金属線に対してメッキが施されている場合、メッキ層の表面を有する当該金属線を金属鋼線という。
メッキは、上記の中でも真鍮メッキが好ましい。なお、真鍮メッキは、ブラスメッキとも称し、通常、銅と亜鉛との割合（銅：亜鉛）が、質量基準で６０〜７０：３０〜４０である。また、メッキ層の層厚は、一般に１００ｎｍ〜３００ｎｍである。
【００３３】
金属鋼線は、線径が０．１ｍｍ〜５．５ｍｍであることが好ましい。ここで、金属鋼線の線径とは、金属鋼線の軸線に対して垂直の断面形状における最長の長さをいう。金属鋼線の軸線に対して垂直の断面形状は特に制限されず、楕円状、矩形状、三角形状、多角形状等であってもよいが、一般に、円状である。
タイヤのカーカスやベルトに用いられるスチールコードは、スチールコードを構成するフィラメントの素線の軸線に対して垂直の断面形状が、一般に円状であり、該断面形状の線径が０．１ｍｍ〜０．５ｍｍである。また、ビードコアは、ビードコアの軸線に対して垂直の断面形状が、一般に円状であり、該断面形状の線径が１ｍｍ〜１．５ｍｍである。
従って、本発明における金属鋼線の線径を上記範囲とすることで、本発明における金属鋼線をタイヤに適用し易くなる。
金属鋼線の線径は、０．１５ｍｍ〜５．２６ｍｍであることがより好ましい。
【００３４】
〔樹脂材料層〕
本発明の樹脂−金属複合材料を構成する樹脂材料層は、熱硬化性樹脂、熱可塑性樹脂、及び熱可塑性エラストマーから選択される少なくとも１種の樹脂材料を含有する。
なお、熱可塑性樹脂とは、温度上昇と共に材料が軟化、流動し、冷却すると比較的硬く強度のある状態になり、かつ、ゴム状弾性を有しない高分子化合物をいい、熱可塑性エラストマーとは、温度上昇と共に材料が軟化、流動し、冷却すると比較的硬く強度のある状態になり、かつ、ゴム状弾性を有する高分子化合物をいう。
【００３５】
熱硬化性樹脂としては、例えば、フェノール樹脂、ユリア樹脂、メラミン樹脂、エポキシ樹脂、ポリイミド樹脂等が挙げられる。樹脂材料層は、熱硬化性樹脂を１種のみ含んでも良いし、複数種の混合を含んでいてもよい。
熱可塑性樹脂としては、例えば、ポリエステル樹脂、オレフィン樹脂、塩化ビニル樹脂、ポリアミド樹脂等が挙げられる。樹脂材料層は、熱可塑性樹脂を１種のみ含んでも良いし、複数種の混合を含んでいてもよい。
【００３６】
熱可塑性エラストマーとしては、例えば、ＪＩＳ  Ｋ６４１８に規定されるアミド系熱可塑性エラストマー（ＴＰＡ）、エステル系熱可塑性エラストマー（ＴＰＣ）、オレフィン系熱可塑性エラストマー（ＴＰＯ）、スチレン系熱可塑性エラストマー（ＴＰＳ）、ウレタン系熱可塑性エラストマー（ＴＰＵ）、熱可塑性ゴム架橋体（ＴＰＶ）、若しくはその他の熱可塑性エラストマー（ＴＰＺ）等が挙げられる。樹脂材料層は、熱可塑性エラストマーを１種のみ含んでも良いし、複数種の混合を含んでいてもよい。
【００３７】
樹脂材料層は、熱硬化性樹脂、熱可塑性樹脂、または、熱可塑性エラストマーのいずれか１種のみを含むものであってもよいし、熱硬化性樹脂、熱可塑性樹脂、及び熱可塑性エラストマーのうちの２種または３種を含むものであってもよい。
【００３８】
樹脂−金属複合材料をタイヤに適用する場合、樹脂材料としては、走行時の弾性と製造時の成形性等を考慮すると熱可塑性エラストマーを用いることが好ましい。
これらの樹脂材料としては、例えば、ＩＳＯ７５−２又はＡＳＴＭ  Ｄ６４８に規定される荷重たわみ温度（０．４５ＭＰａ荷重時）が７８°Ｃ以上、ＪＩＳ  Ｋ７１１３に規定される引張降伏強さが１０ＭＰａ以上、同じくＪＩＳ  Ｋ７１１３に規定される引張降伏伸びが１０％以上、同じくＪＩＳ  Ｋ７１１３に規定される引張破壊伸び（ＪＩＳ  Ｋ７１１３）が５０％以上、ＪＩＳ  Ｋ７２０６に規定されるビカット軟化温度（Ａ法）が１３０°Ｃ以上のものを用いることができる。
【００３９】
樹脂材料層は、樹脂材料以外に、無機フィラー、酸化防止剤、紫外線吸収剤等の添加物を含んでいてもよく、前記添加物の樹脂材料層中の含有量は、樹脂材料層全質量に対して２０質量％以下である。
【００４０】
樹脂−金属複合材料における樹脂材料層の層厚は、金属鋼線の線径により異なるが、通常、０．１ｍｍ〜５．０ｍｍである。
例えば、金属撚り線の直径が、０．５ｍｍ〜２．０ｍｍである場合、樹脂被覆した金属撚り線の外径は、０．６ｍｍ〜７．０ｍｍであることが好ましく、２．０ｍｍ〜３．０ｍｍであることがより好ましい。
また、金属鋼線の線径が、０．１ｍｍ〜５．５ｍｍである場合、樹脂材料層の層厚は、０．１ｍｍ〜５．０ｍｍであることが好ましく、０．５ｍｍ〜２．５ｍｍであることがより好ましい。
【００４１】
〔シランカップリング剤〕
シランカップリング剤としては、ビニルトリクロロシラン、ビニルトリメトキシシラン、ビニルトリエトキシシラン、γ−グリシドキシプロピルメチルジエトキシシラン、γ−グリシドキシプロピルトリメトキシシラン、γ−グリシドキシプロピルトリメトキシシラン、γ−アミノプロピルトリエトキシシラン、γ−アミノプロピルトリメトキシシラン、γ−アミノプロピルメチルジメトキシシラン、Ｎ−β（アミノエチル）γ−アミノプロピルトリエトキシシラン、テトラメトキシシラン、メチルトリメトキシシラン、ジメチルジメトキシシラン等が挙げられる。
シランカップリング剤の樹脂−金属複合材料中の含有量は、金属鋼線表面１ｍ２あたり、１．６６ｍｇ〜４．５２ｍｇであることが好ましく、１．７９ｍｇ〜３．７２ｍｇであることがより好ましい。
【００４２】
本発明の樹脂−金属複合材料は、既述の構成を有することで、樹脂材料と金属鋼線との接着性に優れている。
樹脂材料と金属鋼線との接着性は、例えば、樹脂−金属複合材料の樹脂材料層を固定すると共に、金属鋼線を、金属鋼線の長さ方向に引っ張る金属鋼線の引き抜き試験により評価することができる。引抜試験には、例えば、株式会社島津製作所性のオートグラフＡＧ−５ｋＮＸを用いることができる。
また、樹脂材料と金属鋼線との接着性は、樹脂材料と金属鋼線との接着面積にも依存する。
図２に、本発明の樹脂−金属複合材料の引抜力−変位曲線の一例を示す。図２は、横軸が金属鋼線の引き抜き変位〔ｍｍ〕であり、縦軸が引抜力〔Ｎ〕である。図２には、曲線が４つ示され、それぞれ、樹脂材料中への金属鋼線の埋め込み長さが１０ｍｍ、２０ｍｍ、４０ｍｍ、及び６０ｍｍである樹脂−金属複合材料の引抜力−変位曲線である。図２では、埋め込み長さが長くなるにつれて、大きな引抜力を要している。
【００４３】
既述の樹脂−金属複合材料は、潤滑剤の付着量が１．５ａｔｏｍ％以下であり、かつ、防錆剤の付着量が３．０ａｔｏｍ％未満である表面を有する金属鋼線の表面上に、シランカップリング剤を介して形成された樹脂材料層が形成可能であれば、どのような方法で製造してもよい。
例えば、潤滑剤や防錆剤が付着した金属鋼線の表面を、洗剤で洗浄したり、ヤスリで研磨する等して、潤滑剤及び防錆剤を除去してから、金属鋼線表面に、シランカップリング剤を付与し、次いで樹脂材料を付与すればよい。樹脂材料は、シランカップリング剤が付与された金属鋼線表面に、流動性のある樹脂材料を塗布したり、シランカップリング剤が付与された金属鋼線を、流動性のある樹脂材料に浸漬して、樹脂材料層としてもよいし、射出成形や押出成形により樹脂材料を付与して樹脂材料層としてもよい。
しかしながら、樹脂−金属複合材料を、例えばタイヤに適用する場合、金属鋼線と樹脂材料との接着性が大きいことのみならず、金属鋼線の耐久性も要求される。このように、金属鋼線と樹脂材料との接着性が大きく、さらに金属鋼線の耐久性にも優れた樹脂−金属複合材料を製造するには、後述する本発明の樹脂−金属複合材料の製造方法によることがより好ましい。
【００４４】
＜樹脂−金属複合材料の製造方法＞
本発明の樹脂−金属複合材料の製造方法は、金属鋼線の表面に、少なくとも酸を含むｐＨ７未満の処理液を付与する表面処理工程と、表面処理された前記金属鋼線の表面にシランカップリング剤を付与した後、樹脂材料を付与する樹脂材料層形成工程と、を有する。
さらに、処理液を付与した金属鋼線を水で洗浄する洗浄工程、金属鋼線の表面にシランカップリング剤を付与した後、樹脂材料を付与する前に金属鋼線を焼き付ける焼き付け工程等を含んでいてもよい。
但し、本発明においては、処理液のｐＨを５以上とし、また、樹脂材料として熱可塑性エラストマーを適用する。
なお、本発明の樹脂−金属複合材料の製造方法で用いられる金属鋼線及び樹脂材料は、既述の金属鋼線及び樹脂材料が用いられ、金属鋼線の表面は、既述の真鍮メッキ等でメッキ処理されたメッキ層であってもよい。
【００４５】
金属鋼線と樹脂材料との接着性は、既述のように、金属鋼線の表面上の潤滑剤や防錆剤の付着量が既述の量以下であることで向上すると考えられる。したがって、金属鋼線と樹脂材料とを、シランカップリング剤を用いて接着する前に、金属鋼線の表面から潤滑剤及び防錆剤を除去することが重要である。しかしながら、潤滑剤や防錆剤が付着した金属鋼線に、例えば、アセトンに代表される有機溶剤を用いて洗浄しても、潤滑剤及び防錆剤を十分に除去することはできず、アセトンは揮発性が高く引火性があることから、作業環境上も好ましくなかった。また、潤滑剤や防錆剤が付着した金属鋼線を、洗剤で洗浄して除去するには時間がかかり、生産効率に欠ける。
【００４６】
金属鋼線と樹脂材料とは、金属鋼線表面に形成される酸化膜が物理的又は化学的に除去され、金属鋼線の金属が表面に露出することで、接着性が向上すると考えられる。
金属鋼線の表面を紙やすり等で研磨すると、アンカー効果により樹脂材料と金属鋼線との接着性を増すことができるが、金属鋼線が摩耗し又は腐食することにより、金属鋼線の耐久性を損ない、ひいては樹脂−金属複合材料の耐久性を損なう場合がある。
【００４７】
特に、金属鋼線の表面が真鍮メッキ等のメッキ層である場合、メッキ層が摩耗し、あるいはメッキ層が削り取られると、下地の鉄が金属鋼線の表面に露出し易くなるため、金属鋼線が腐食し易くなると考えられる。従って、金属鋼線の表面がメッキ層である場合には、特に、メッキ層が、過度に摩耗し、あるいは除去されることのないように、金属鋼線表面に付着する潤滑剤及び防錆剤を除去することが好ましい。
このように、金属鋼線の耐久性を損ないようにしながら、金属鋼線表面の潤滑剤及び防錆剤を除去した上で（表面処理工程）、シランカップリング剤を用いて金属鋼線と樹脂材料とを接着することで（樹脂材料層形成工程）、樹脂−金属複合材料を製造する。
【００４８】
〔表面処理工程〕
表面処理工程は、金属鋼線の表面に、少なくとも酸を含むｐＨ７未満の処理液を付与する工程である。
金属鋼線の表面に、少なくとも酸を含むｐＨ７未満の処理液を付与する方法としては、金属鋼線に処理液を吹きかける方法、処理液に金属鋼線を浸漬する方法等が挙げられる。中でも、処理液に金属鋼線を浸漬する方法が好ましい。
表面処理工程は、複数回行なってもよい。例えば、金属鋼線を処理液に浸漬した後、水等で洗浄し、再度、処理液に浸漬してもよい。
【００４９】
表面処理工程で用いられる処理液は、少なくとも酸を含むｐＨ７未満の液体である。処理液がｐＨ７未満であることで、樹脂材料と金属鋼線との接着性を向上する。処理液は、金属構成の腐食を抑制する観点からｐＨ５以上であることが好ましい。さらには、処理液は、ｐＨ５．５〜ｐＨ６．７であることがより好ましい。
酸としては、特に制限されず、塩酸や硝酸等の強酸を用いてもよいが、金属鋼線の耐久性の観点から、酢酸、シュウ酸、クエン酸、ギ酸等の弱酸を用いることが好ましく、中でも、酢酸が好ましい。また、酸は、１種のみを用いてもよいし、２種以上を混合して用いてもよい。
処理液は、本発明の効果を損なわない限度において、１種または２種以上の無機塩や、アルコール、水等を混合してもよい。
【００５０】
樹脂−金属複合材料を連続的に製造する場合や、金属鋼線を処理液に浸漬した後、水等で洗浄し、再度、処理液に浸漬する場合、処理液の酸が薄まり、表面処理の効果が弱まる可能性がある。また、処理液の酸濃度が変化すると、金属鋼線によって表面の潤滑剤や防錆剤の付着量がことなることとなり、一定の品質の樹脂−金属複合材料を得難い。そのため、処理液は、緩衝液であることが好ましい。
緩衝液としては、ｐＨ３以上ｐＨ７未満の範囲に緩衝能を有するものが好ましく、ｐＨ５．５〜ｐＨ６．７の範囲に緩衝能を有する緩衝液がより好ましい。
【００５１】
緩衝液は、具体的には、シュウ酸塩標準溶液、酒石酸塩標準溶液、フタル酸塩標準溶液、塩酸−塩化カリウム緩衝液、フタル酸水素カリウム−塩酸緩衝液、フタル酸水素カリウム−水酸化ナトリウム緩衝液、グリシン・塩化ナトリウム−塩酸緩衝液、クエン酸ナトリウム−塩酸緩衝液、クエン酸ナトリウム−水酸化ナトリウム緩衝液、クエン酸カリウム−クエン酸、クエン酸二水素カリウム−塩酸緩衝液、クエン酸二水素カリウム−水酸化ナトリウム緩衝液、コハク酸−四ホウ酸ナトリウム緩衝液、クエン酸二水素カリウム−四ホウ酸ナトリウム緩衝液、酒石酸−酒石酸ナトリウム緩衝液、乳酸−乳酸ナトリウム緩衝液、酢酸−酢酸ナトリウム緩衝液などがある。
中でも、酢酸−酢酸ナトリウム緩衝液が好ましい。
【００５２】
処理液は、既述の酸をそのまま用いてもよいし、酸を水で希釈してｐＨを調整したり、必要に応じて無機塩やアルコール等を添加して調製してもよい。また、市販の酸や緩衝液を用いてもよい。
【００５３】
金属鋼線に処理液を付与する時間（表面処理時間）は、処理液のｐＨにより適宜変更すればよく、通常、１秒〜３０秒の範囲である。
処理液のｐＨが小さい場合、例えば強酸を含む処理液を用いる場合、表面処理時間は短くて済む。処理液のｐＨが大きい場合、例えば弱酸を含む処理液を用いる場合、表面処理時間は長くすることができる。換言すれば、処理液のｐＨが大きな弱酸性の処理液を用いる場合、表面処理時間を調整することで、金属鋼線の表面処理度合いの加減を変え易い。
また、処理液の温度は、１０℃〜３０℃であることが好ましい。
【００５４】
例えば、ｐＨ５．５の処理液（２５℃）を用いる場合、表面処理時間は、２秒〜１５秒であることが好ましく、８秒〜１２秒であることがより好ましい。ｐＨ６．８の処理液（２５℃）を用いる場合、表面処理時間は、５秒〜２０秒であることが好ましく、１０秒〜１５秒であることがより好ましい。
【００５５】
−洗浄工程−
本発明の樹脂−金属複合材料の製造方法は、さらに、処理液を付与した金属鋼線を水で洗浄する洗浄工程を含んでいることが好ましい。
処理液で表面処理された金属鋼線は、処理液が付着している限り腐食が進むため、金属鋼線の耐久性の観点から、処理液を付与した金属鋼線を水で洗浄することが好ましい。水は、イオン交換水であっても水道水であってもよいが、イオン交換水であることが好ましい。
【００５６】
〔樹脂材料層形成工程〕
樹脂材料層形成工程は、表面処理された前記金属鋼線の表面にシランカップリング剤を付与した後、樹脂材料を付与する工程である。
ｐＨ７未満の処理液が付与されることにより表面処理された金属鋼線に、樹脂材料との接着性を高める接着能を有するシランカップリング剤を付与する。シランカップリング剤の具体例は、既述の化合物を用いればよい。
【００５７】
シランカップリング剤の金属鋼線への付与方法は、シランカップリング剤を、金属鋼線に塗布または、シランカップリング剤中に金属鋼線を浸漬する方法が挙げられる。
シランカップリング剤は、そのまま用いてもよいし、溶剤で薄めて用いてもよいが、接着性の観点から、シランカップリング剤を、水又は有機溶剤を含む溶媒に溶解し、シランカップリング剤溶液として用いることが好ましい。すなわち、シランカップリング剤溶液を金属鋼線に塗布したり、シランカップリング剤溶液中に金属鋼線を浸漬すればよい。有機溶剤としては、エタノール等のアルコールが挙げられる。有機溶剤を含む溶媒には、既述の緩衝液や水を含んでいてもよい。
【００５８】
シランカップリング剤は、接着性の観点から、金属鋼線表面１ｍ２あたり、１．７９ｇ〜４．５２ｇとなるように金属鋼線表面に付与することが好ましく、１．６６ｇ〜３．７２ｇであることがより好ましい。
シランカップリング剤溶液を用いる場合は、シランカップリング剤溶液中のシランカップリング剤の含有量を、シランカップリング剤溶液の全質量に対し、０．２質量％〜２．０質量％とすることで、上記付与量とすることができる。
【００５９】
次いで、シランカップリング剤が付与された金属鋼線表面に、樹脂材料を付与する。樹脂材料は、既述の樹脂材料を用いればよく、中でも熱可塑性エラストマーを用いることが好ましい。
金属鋼線表面への樹脂材料の付与方法は、シランカップリング剤が付与された金属表面に流動性を有する樹脂材料を塗布する方法、金属鋼線を収めた金型に、熱溶融した樹脂材料を流し込み冷却する射出成形による方法、押出成形により樹脂材料を金属鋼線に被覆する方法等を用いることができる。中でも、生産効率の観点から射出成形または押出成形によることが好ましい。
【００６０】
−焼き付け工程−
既述のように、本発明の樹脂−金属複合材料の製造方法は、表面処理工程と樹脂材料層形成工程のほかに、焼き付け工程を含んでいてもよい。
焼き付け工程は、金属鋼線の表面にシランカップリング剤を付与した後、樹脂材料を付与する前に金属鋼線を焼き付ける工程である。
シランカップリング剤が付与された金属鋼線を焼き付けることで、シランカップリング剤を金属鋼線に固着させ、金属鋼線表面への樹脂材料を付与したときに、樹脂材料と金属鋼線との接着性を高めることができる。
焼付け時間は５分〜１０分であることが好ましく、焼き付け温度は１１０℃以上であることが好ましい。
【００６１】
上記の工程を経て製造された樹脂−金属複合材料は、樹脂材料と金属鋼線との接着性に優れ、また、金属鋼線の耐久性も損ない難いため、タイヤへの適用に好適である。
【００６２】
＜タイヤ＞
本発明の樹脂−金属複合材料及び、本発明の樹脂−金属複合材料の製造方法により製造された樹脂−金属複合材料は、既述のとおり、タイヤへの適用に好適である。
樹脂−金属複合材料を用いて構成されるタイヤの構成例を、図１を用いて説明する。
図１（Ａ）に示すように、タイヤ１０は、従来一般のゴム製の空気入りタイヤと略同様の断面形状を呈している。なお、以下の説明において、「幅方向」と記載した場合は、タイヤケース１７及びタイヤ１０の幅方向を指し、「周方向」と記載した場合は、タイヤケース１７及びタイヤ１０の周方向を指す。
【００６３】
図１（Ａ）及び（Ｂ）に示すように、タイヤ１０は、リム２０のビードシート２１及びリムフランジ２２に接触する一対のビード部１２、ビード部１２からタイヤ径方向外側に延びるサイド部１４、一方のサイド部１４のタイヤ径方向外側端と他方のサイド部１４のタイヤ径方向外側端とを連結するクラウン部１６からなる環状のタイヤケース１７（タイヤ骨格部材の一例）を備えている。
【００６４】
タイヤケース１７は、単一の樹脂材料２８で形成されているが、本発明はこの構成に限定されず、従来一般のゴム製の空気入りタイヤと同様に、タイヤケース１７の各部位毎（ビード部１２、サイド部１４、クラウン部１６など）に異なる特徴を有する樹脂材料を用いてもよい。
【００６５】
また、タイヤケース１７（例えば、ビード部１２、サイド部１４、クラウン部１６等）に、補強材（高分子材料や金属製の繊維、コード、不織布、織布等）を埋設配置し、補強材でタイヤケース１７を補強してもよい。
【００６６】
ビード部１２には、従来一般の空気入りタイヤと同様の、金属鋼線（スチールコード）からなる円環状のビードコア１８が埋設されている。ビード部１２は、金属鋼線であるビードコア１８がシランカップリング剤（図示せず）を介して形成された樹脂材料２８の樹脂材料層を含み、本発明の樹脂−金属複合材料で構成されている。
また、ビード部１２の剛性が確保され、リム２０との嵌合に問題なければ、ビードコア１８を省略してもよい。
【００６７】
また、図１（Ｂ）に示すように、ビード部１２のリム２０との接触部分、少なくともリム２０のリムフランジ２２と接触する部分にタイヤケース１７を形成する樹脂材料よりも軟質である軟質材料からなる円環状のシール層２４が形成されている。このシール層２４はビードシート２１と接触する部分にも形成されていてもよい。
【００６８】
シール層２４を形成する上記軟質材料としては、弾性体の一例としてのゴムが好ましく、特に従来一般のゴム製の空気入りタイヤのビード部外面に用いられているゴムと同種のゴムを用いることが好ましい。なお、タイヤケース１７を形成する樹脂材料のみでリム２０との間のシール性（気密性）が確保できれば、シール層２４を省略してもよい。また、上記軟質材料としては、タイヤケース１７を形成する樹脂材料よりも軟質な他の種類の樹脂材料を用いてもよい。
【００６９】
図１に示すように、クラウン部１６には、金属鋼線のコード２６が周方向に巻回されている。金属鋼線のコード２６は、タイヤケース１７の外周部を構成し、クラウン部１６の周方向剛性を補強している。クラウン部１６は、金属鋼線のコード２６がシランカップリング剤（図示せず）を介して形成された樹脂材料２８の樹脂材料層を含み、本発明の樹脂−金属複合材料で構成されている。
【００７０】
ビードコア１８と金属鋼線のコード２６とを、同じ金型に収納して溶融した樹脂材料２８を射出成形することにより、ビード部１２、サイド部１４、及びクラウン部１６が備わった樹脂−金属複合材料のタイヤケース１７を製造することができる。
タイヤケース１７は、製造の便宜上、ケース分割体１７Ａを溶接一体化して製造してもよい。
【００７１】
金属鋼線のコード２６は、金属繊維のモノフィラメント（単線）、又はこれらの繊維を撚ったマルチフィラメント（撚り線）などを用いるとよい。
トレッド３０に用いるゴムは、従来のゴム製の空気入りタイヤに用いられているゴムと同種のゴムを用いることが好ましい。また、トレッド３０の代わりに、タイヤケース１７を形成する樹脂材料よりも耐摩耗性に優れる他の種類の樹脂材料で形成したトレッドを用いてもよい。また、トレッド３０には、従来のゴム製の空気入りタイヤと同様に、路面との接地面に複数の溝からなるトレッドパターン（図示省略）が形成されている。
【実施例】
【００７２】
以下、実施例によって本発明を更に具体的に説明するが、本発明はこれらに限定されるものではない。
【００７３】
〔実施例１〕
＜樹脂−金属複合材料の製造＞
（材料の用意）
金属鋼線、樹脂材料、及びシランカップリング剤として、次のものを用意した。
・金属鋼線
真鍮メッキスチールワイヤ（強力１１２４Ｎ、伸度３％、メッキ層の銅／亜鉛質量比＝６３／３７、線径０．８ｍｍ）
・樹脂材料
宇部興産株式会社製、ＸＰＡ９０５５Ｘ１（ナイロンエラストマー）
・シランカップリング剤
信越化学工業株式会社製、ＫＢＥ−９０３（アミノ系シランカップリング剤；３−アミノプロピルトリエトキシシラン）
【００７４】
（シランカップリング剤溶液の調製）
ＫＢＥ−９０３（信越化学工業株式会社製）をエタノールに溶解し、０．５質量％のシランカップリング剤溶液を調製した。
【００７５】
（処理液の調製）
酢酸ナトリウムと酢酸と水とを混合し、ｐＨ６．８２の酢酸−酢酸ナトリウム緩衝液を調製し、これを処理液とした。
【００７６】
（樹脂−金属複合材料の製造）
用意した金属鋼線を、調製した処理液中に１２秒間（表面処理時間）浸漬した（表面処理工程）。その後、金属鋼線を流水で洗浄し、風乾した（洗浄工程）。次いで、シランカップリング剤溶液に浸漬し、１１０℃で５分間焼き付けた後、金属鋼線を、円筒状の金型内に固定すると共に、金型温度を５０℃に加熱し、溶融した樹脂材料を投入して射出成形した（樹脂材料層形成工程）。なお、射出成形機として、ファナック株式会社製、ロボショットα−１５ｃを用い、ホッパー下の温度は４０℃、ノズルの温度は２１０℃、シリンダーの温度は２１５〜２２０とした。
射出成形後、実施例１の樹脂−金属複合材料を得た。
なお、金属鋼線は、直径１０ｍｍの円筒状樹脂材料中に、直線状に６０ｍｍ埋め込まれた。
【００７７】
（接着性評価）
得られた実施例１の樹脂−金属複合材料について、樹脂−金属複合材料の樹脂材料層を固定すると共に、金属鋼線を、金属鋼線の長さ方向に引っ張る金属鋼線の引き抜き試験により、樹脂材料と金属鋼線との接着性を評価した。
引き抜き試験は、株式会社島津製作所性のオートグラフＡＧ−５ｋＮＸを用い、試験温度２３℃、引っ張り速度５ｍｍ／ｍｉｎとし、要した最大の力を引抜力〔Ｎ〕として評価した。評価結果を表１に示した。
【００７８】
〔実施例２〜実施例６、及び比較例１〜２〕
実施例１の樹脂−金属複合材料の製造において、処理液のｐＨ及び表面処理時間を表１に示すように変更し、または表面処理を行なわなかったほかは、実施例１と同様にして、実施例２〜実施例６、及び比較例１〜比較例２の樹脂−金属複合材料を製造した。なお、比較例２の樹脂−金属複合材料の製造においては、金属鋼線の表面処理を行なうと共に、金属鋼線の表面にアセトンをかけて脱脂して樹脂−金属複合材料を製造した。
さらに、実施例２〜実施例６、及び比較例１〜２の樹脂−金属複合材料を、実施例１の樹脂−金属複合材料と同様にして、金属鋼線の引き抜き試験により樹脂材料と金属鋼線との接着性を評価した。評価結果を表１に示す。
【００７９】
〔比較例３〕
実施例１の樹脂−金属複合材料の製造において、処理液による表面処理に代えて、金属鋼線を市販の洗剤（クリームクレンザー  ジフ、ユニリーバ・ジャパン株式会社製）で洗浄したほかは、実施例１と同様にして、比較例３の樹脂−金属複合材料を製造した。さらに、比較例３の樹脂−金属複合材料を、実施例１の樹脂−金属複合材料と同様にして、金属鋼線の引き抜き試験により樹脂材料と金属鋼線との接着性を評価した。評価結果を表１に示す。
【００８０】
（防錆剤及び潤滑剤の付着量検出）
実施例１〜実施例６及び比較例１〜比較例３の樹脂−金属複合材料について、ＸＰＳ装置（アルバック・ファイ社製、Ｑ２０００）を用いて、各樹脂−金属複合材料の製造に用いられた金属鋼線表面の防錆剤及び潤滑剤の付着量を検出した。検出量を表１に示す。
【００８１】
【表１】
0005588246.tif 000002
【００８２】
〔実施例７及び実施例８〕
＜表面処理時間の効果＞
ｐＨ６．５の処理液を用いた実施例３の樹脂−金属複合材料の製造において、表面処理時間を、６秒、及び２４秒に変更したほかは、実施例３と同様にして、実施例７及び実施例８の樹脂−金属複合材料を製造した。
実施例７及び実施例８の樹脂−金属複合材料を、実施例１の樹脂−金属複合材料と同様にして、金属鋼線の引き抜き試験により樹脂材料と金属鋼線との接着性を評価した。評価結果を図３に示す。図３には、横軸に金属鋼線の処理液への浸漬時間（表面処理時間）、縦軸に引抜力をとった実施例３、実施例７及び実施例８の樹脂−金属複合材料の接着性評価で得られた引抜力がプロットされた曲線（Ａ）が示されている。図３から、表面処理時間が長くなるほど、引抜力が大きく、接着性が上がることがわかった。
【００８３】
〔実施例９〜実施例１２、及び比較例４〜比較例７〕
＜埋め込み長さの効果＞
実施例１の樹脂−金属複合材料の製造において、シランカップリング剤を信越化学工業株式会社製、ＫＢＭ−６０３（アミノ系シランカップリング剤；Ｎ−２−（アミノエチル）−３−アミノプロピルトリメトキシシラン）に変更し、円筒状樹脂材料中の金属鋼線の埋め込み長さを、１０ｍｍ、２０ｍｍ、４０ｍｍ、及び６０ｍｍに変更したほかは、実施例１と同様にして、実施例９〜実施例１２の樹脂−金属複合材料を製造した。
実施例９〜実施例１２の樹脂−金属複合材料について、実施例１の樹脂−金属複合材料と同様にして、金属鋼線の引き抜き試験を行い、金属鋼線の引き抜き変位（樹脂材料から抜けた長さ）に対する引抜力の大きさの変化を評価した。評価結果を図４に示す。図４には、横軸に金属鋼線の引き抜き変位〔ｍｍ〕、縦軸に引抜力〔Ｎ〕をとった曲線が示されている。曲線は４つ示され、埋め込み長さ１０ｍｍが実施例９、埋め込み長さ２０ｍｍが実施例１０、埋め込み長さ４０ｍｍが実施例１１、埋め込み長さ６０ｍｍが実施例１２である。埋め込み長さが長くなるにつれて、大きな引抜力を要することがわかった。
【００８４】
最後に、実施例１の樹脂−金属複合材料の製造において、表面処理を行なわず、円筒状樹脂材料中の金属鋼線の埋め込み長さを、１０ｍｍ、２０ｍｍ、４０ｍｍ、及び６０ｍｍに変更したほかは、実施例１と同様にして、比較例４〜比較例７の樹脂−金属複合材料を製造した。
比較例４〜比較例７の樹脂−金属複合材料について、実施例９〜実施例１２の樹脂−金属複合材料と同様にして、金属鋼線の引き抜き変位（樹脂材料から抜けた長さ）に対する引抜力の大きさの変化を評価した。評価結果を図５に示す。縦軸、横軸の詳細は、図４と同じである。曲線は４つ示され、埋め込み長さ１０ｍｍが比較例４、埋め込み長さ２０ｍｍが比較例５、埋め込み長さ４０ｍｍが比較例６、埋め込み長さ６０ｍｍが比較例７である。
【００８５】
〔実施例１３〕
＜タイヤの製造＞
金属鋼線として、線径φ１．８ｍｍ及び線径φ１．４ｍｍからなる真鍮メッキスチール製のビードコア、及び直径１．１３ｍｍ真鍮メッキスチール製の撚り線コードを用意した。
実施例１の樹脂−金属複合材料の製造において、金属鋼線を、用意したビードコアとコードに変更し、射出成形の金型を、図１に示すタイヤケースのケース分割体１７Ａの型に適合した形状の金型に変更したほかは、同様にして、タイヤケースのケース分割体を製造した。タイヤケースのケース分割体を２つ用意し、張り合わせて一体化した後、タイヤケースのクラウン部にトレッドゴムを溶融接着してタイヤを製造した。
【符号の説明】
【００８６】
１０ タイヤ
１７ タイヤケース
２６ 金属鋼線
２８ 樹脂材料（樹脂材料層）
３０ トレッド
【図１】
0005588246.tif 000003
【図２】
0005588246.tif 000004
【図３】
0005588246.tif 000005
【図４】
0005588246.tif 000006
【図５】
0005588246.tif 000007